СПОСОБ ОЧИСТКИ ЗАГРЯЗНЕННОГО РАСТВОРИТЕЛЯ И ОДНОВРЕМЕННОГО ПОЛУЧЕНИЯ ПРОМЕЖУТОЧНОГО ПРОДУКТА ДЛЯ ИСПОЛЬЗОВАНИЯ В ПРОИЗВОДСТВЕ ПАНЕЛЕЙ

1. Способ очистки загрязненного растворителя и одновременного получения промежуточного продукта для использования в производстве панелей, отличающийся тем, что он включает в себя следующие стадии:
a) получение первой массы волокнистого материала;
b) размягчение по крайней мере части второй массы пластичного материала посредством ее пропитки загрязненным растворителем, способным по крайней мере частично растворять указанный пластичный материал;
c) смешивание указанного волокнистого материала с массой размягченного пластичного материала до получения состава;
d) прессование указанного состава при температуре, по крайней мере равной температуре плавления указанного пластичного материала, для получения промежуточной панели и фракции испаренного растворителя.
2. Способ по п.1, дополнительно включающий стадию сбора и перегонки указанной фракции испаренного растворителя.
3. Способ по п.1, в котором стадия (c) включает прибавление измельченного до микроразмеров пластичного материала.
4. Способ по п.3, в котором указанный измельченный до микроразмеров пластичный материал образован частью указанной второй массы пластичного материала.
5. Способ по п.3, в котором стадия (c) включает прибавление эпоксидных смол.
6. Способ по п.1, в котором за стадией (c) следует стадия (с'), которая включает использование указанного состава для формирования плиты, причем указанную плиту затем подвергают воздействию на стадии (d).
7. Способ по п.1, в котором указанная первая масса волокнистого материала включает в себя целлюлозно-бумажную пульпу.
8. Способ по п.1, в котором стадия (a) включает в себя высушивание указанной пульпы при помощи операции прессования с последующей сушкой, причем указанная стадия (a) дополнительно включает в себя распушивание указанной сухой пульпы.
9. Способ по любому из пп.1-5, в котором первая масса волокнистого материала находится в форме слоя слипшихся волокон.
10. Способ по п.1, в котором температура, при которой на стадии (d) проводится прессование, составляет по крайней мере 180°С.
11. Способ по п.1, в котором указанную промежуточную панель дополнительно пропитывают клеящим агентом и затем подвергают высушиванию.
12. Способ по п.11, в котором указанный клеящий агент представляет собой водорастворимый клей, в частности, силикат натрия.
13. Способ по п.11 или 12, в котором указанное высушивание проводят в атмосфере, богатой диоксидом углерода.
14. Промежуточная панель для деталей мебели, состоящая из отвержденного состава из волокнистой массы и пластичного материала, содержащего загрязняющие вещества, обладающие клеящей способностью.
15. Панель по п.14, дополнительно включающая в себя пропитывающий клеящий агент.